"A重合性末端基、ポリアルキレンオキシドをベースとする親水性部分および水素または飽和または不飽和の線状のまたは枝分かれした脂肪族、脂環式または芳香族C1~C30炭化水素基を有する疎水性部分を有する1種類以上のマクロモノマー、およびBアクリルアミドプロピルメチレンスルホン酸AMPS及び/又は一価または二価の対イオンを持つそれの塩から選択される1種類以上のオレフィン性不飽和コモノマーを遊離基開始重合することによって製造できる水溶性ポリマーを含む水性調製物、乳化物または懸濁物の状態の化粧料。マクロモノマーAが式1R1-Y-R2-Ox-R31[式中、R1はビニル、アリル、アクリル酸またはメタクリル酸基であり;R2はC2~C4-アルキレン基であり;xは1~500の整数であり;YはO、S、PHまたはNHであり;そしてR3は水素原子または飽和または不飽和の線状または枝分かれした脂肪族、脂環式または芳香族C1~C30炭化水素基である。]で表される水溶性ポリマーを含む請求項1に記載の化粧料。Aメタアクリル酸と5~80のEO単位およびC10~C22アルキル基を持つアルキルエトキシレートとのエステルよりなる群から選択される1種類以上のマクロモノマー、およびBアクリルアミドプロピルメチレンスルホン酸AMPS、アクリルアミドプロピルメチレンスルホン酸AMPSのナトリウムおよびアンモニウム塩、アクリルアミド、N-ビニルホルムアミド、N-ビニルメチルアセトアミドおよびメタアリルスルホン酸ナトリウムよりなる群から選択された1種類以上のオレフィン性不飽和コモノマーを遊離基重合することによって製造できる水溶性ポリマーを含む請求項1または2に記載の化粧料。マクロモノマーの割合が50.1~99.9モルである水溶性ポリマーを含む請求項1~3のいずれか一つに記載の化粧料。マクロモノマーの割合が0.1~50モルである水溶性ポリマーを含む請求項1~3のいずれか一つに記載の化粧料。少なくとも2つの不飽和二重結合を持つ少なくとも1種類の架橋剤を重合することによって架橋された水溶性ポリマーを含む請求項1~5のいずれか一つに記載の化粧料。水溶性ポリマー骨格および水中でLCST挙動を示す感熱性側鎖を持つマクロモノマーAで構成されそしてその水溶液があるしきい温度以上で上昇するかまたは温度上昇の下でほぼ一定なままである粘度を有する水溶性ポリマーを含む請求項1~6のいずれか一つに記載の化粧料。その水溶液の粘度が、最初のしきい温度以下では低く、この最初のしきい値温度以上では温度上昇の下で最大値に増加しそして第二のしきい値温度以上では温度の上昇と共に再び低下する性質を有する水溶性ポリマーを含む請求項1~7のいずれか一つに記載の化粧料。室温での1濃度水溶液が20,000mPas~100,000mPasの粘度を示しそしてその溶液が熱連結挙動を示さない水溶性ポリマーを含む請求項1~7のいずれか一つに記載の化粧料。第三ブタノール中で沈殿重合することによって製造される水溶性ポリマーを含む請求項1~9のいずれか一つに記載の化粧料。完成配合物を基準として0.05~10重量のポリマーを含有する請求項1~10のいずれか一つに記載の化粧料。水性調製物が水性アルコール性調製物及び水性界面活性調製物を包含する請求項1~11のいずれか一つに記載の化粧料。それ故に本発明は新しい種類のポリマーおよびそれの製造方法を提供することである。多大な製造費用を掛けずに遊離基開始共重合、特に沈殿重合を基礎とするこの方法を使用して、色々な溶液熱挙動を示す沢山の新規ポリマーを工業的な規模で製造することが可能である。驚くべきことに本発明者は、上記の要求を満足させるポリマーがマクロモノマーの合成によっても合成できることを見出した。これの重要性は従来技術では必要とされている主鎖モノマーの一つとしてのアクリル酸についての限定がない点である。本発明は、A重合性末端基、ポリアルキレンオキシドをベースとする親水性部分および水素または飽和または不飽和の線状のまたは枝分かれした脂肪族、脂環式または芳香族C1~C30炭化水素基を有する疎水性部分を有する1種類以上のマクロモノマー、およびB酸素、窒素、硫黄、燐、塩素および/または弗素を含有する1種類以上のオレフィン性不飽和コモノマーを好ましくは遊離基開始共重合することによって製造できる水溶性ポリマーに関する。マクロモノマーAは好ましくは式1R1-Y-R2-Ox-R31[式中、R1はビニル、アリル、アクリル酸またはメタクリル酸基であり;R2はC2~C4-アルキレン基であり;xは1~500の整数であり;YはO、S、PHまたはNHであり;そしてR3は水素原子または飽和または不飽和の線状または枝分かれした脂肪族、脂環式または芳香族C1~C30炭化水素基である。]で表されるものである。R1は特に好ましくはアクリル酸またはメタクリル酸基であり、R2は特に好ましくはエチレンまたはプロピレン基であり、xは特に好ましくは3~50、なかでも7~30の数である。R3は飽和または不飽和の脂肪族または脂環式炭化水素基であるのが好ましい。R3は特に好ましくは炭素数6~22の炭化水素基、中でも炭素原子数12~18の炭化水素基である。マクロモノマーは一般にメタアクリル酸の反応性誘導体と水酸基含有化合物、特にアルコキシル化アルキル残基を含有する化合物との反応によって製造される。メタアクリル酸グリシジルエステルへの開環付加反応も可能である。適するオレフィン性不飽和コモノマーBはオレフィン性不飽和酸および一価または二価の対イオンを持つそれの塩、特に好ましくはスチレンスルホン酸、アクリルアミドプロピルメチレンスルホン酸AMPS、ビニルスルホン酸、ビニルホスホン酸、アリルスルホン酸、メタアリルスルホン酸、メタアクリル酸、マレイン酸または無水マレイン酸およびそれらの塩;メタアクリル酸と炭素原子数1~22の脂肪族、芳香族または脂環式アルコールとのエステル;メタアクリル酸とアルキルエトキシレート、鎖状N-ビニルアミドおよび環員数4~9の大きさの環を持つ環状N-ビニルアミドN-ビニルラクタム類、好ましくはN-ビニルホルムアミドNVF、N-ビニルメチルホルムアミド、N-ビニルメチルアセトアミドVIMA、N-ビニルアセトアミド、N-ビニルピロリドンNVPおよびN-ビニルカプロラクタムとのエステル;アクリル酸のおよびメタクリル酸のアミド、好ましくはアクリルアミド、N,N-ジメチルアクリルアミド、N,N-ジエチルアクリルアミド、アルコキシル化アクリルアミドおよびメタクリルアミド、例えばMAPTACおよびAPTAC;2-ビニルピリジン;4-ビニルピリジン;酢酸ビニル;グリシジルメタクリレート;アクリロニトリル;塩化ビニル;塩化ビニリデン;四フッ化エチレンおよび/またはDADMACである。オレフィン性不飽和酸の塩の適する対イオンはリチウム、ナトリウム、カリウム、マグネシウム、カルシウム、アンモニウム、モノアルキルアンモニウム、ジアルキルアンモニウム、トリアルキルアンモニウムまたはテトラアルキルアンモニウムがあり、ただしこれらアンモニウムイオンのアルキル置換基は互いに無関係に、アルキル鎖長をC2~C10の範囲内で変更できる0~3個のヒドロキシアルキル基で占められていてもよいC1~C22アルキル基である。色々な程度のエトキシル化度を有するモノ-~トリエトキシル化アンモニウム化合物が同様に適している。特に有利な対イオンはナトリウムおよびアンモニウムである。オレフィン性不飽和酸の中和度は70~100モルであるのが好ましい。特に有利なのはAメタアクリル酸と5~80のEO単位およびC10~C22アルキル基を持つアルキルエトキシレートとのエステルよりなる群から選択される1種類以上のマクロモノマー、およびBアクリルアミドプロピルメチレンスルホン酸AMPS、アクリルアミドプロピルメチレンスルホン酸AMPSのナトリウムおよびアンモニウム塩、アクリルアミド、N-ビニルホルムアミド、N-ビニルメチルアセトアミドおよびメタアリルスルホン酸ナトリウムよりなる群から選択された1種類以上のオフィン性不飽和コモノマーを遊離基開始共重合することによって製造できる。この関係での適するマクロモノマーAはメタアクリル酸と8個のEO単位を持つC10~C18脂肪アルコールポリグリコールエーテルGenapolRC-080とのエステル、8個のEO単位を持つC11オキソアルコールポリグリコールエーテルGenapolRUD-080とのエステル、7個のEO単位を持つC12~C14脂肪アルコールポリグリコールエーテルGenapolRLA-070とのエステル、11個のEO単位を持つC12~C14脂肪アルコールポリグリコールエーテルGenapolRLA-110とのエステル、8個のEO単位を持つC16~C18脂肪アルコールポリグリコールエーテルGenapolRT-080とのエステル、15個のEO単位を持つC16~C18脂肪アルコールポリグリコールエーテルGenapolRT-150とのエステル、11個のEO単位を持つC16~C18脂肪アルコールポリグリコールエーテルGenapolRT-110とのエステル、20個のEO単位を持つC16~C18脂肪アルコールポリグリコールエーテルGenapolRT-200とのエステル、25個のEO単位を持つC16~C18脂肪アルコールポリグリコールエーテルGenapolRT-250とのエステル、25個のEO単位を持つC18~C22脂肪アルコールポリグリコールエーテルとのエステルおよび/または25個のEO単位を持つイソC16~C18脂肪アルコールポリグリコールエーテルとのエステルであり、特に適するオレフィン性不飽和コモノマーBはアクリルアミドプロピルメチレンスルホン酸AMPSのナトリウムおよびアンモニウム塩である。GenapolRはClariant社の製品である。ポリマー中のマクロモノマーAおよびコモノマーBとのモル割合は0.1~99.9モルの範囲で変更できる。特に有利な実施態様高い疎水性度に変性されたポリマーではマクロモノマーAの割合が50.1~99.9モル、好ましくは70~95モル、特に好ましくは80~90モルである。別の有利な実施態様低い疎水性度に変性されたポリマーではマクロモノマーAの割合が0.1~50モル、好ましくは5~25モル、特に好ましくは10~20モルである。ポリマー中でのマクロモノマーAおよびコモノマーBのモノマー分布は例えばブロック状多重ブロックを含むまたはランダム傾斜分布を含むでもよい。ポリマーは一般に1000~20,000,000g/モル、好ましくは20,000~5,000,000、特に好ましくは100,000~1,500,000g/モルの数平均分子量を有している。有利な実施態様では本発明のポリマーは架橋されている。即ち、このものは、ポリマー中に共重合で組み入れられた、少なくとも2つの二重結合を持つ少なくとも一種類の架橋剤を含有している。適する架橋剤には特にメチレンビスアクリルアミドおよびメチレンビスメタクリルアミド、不飽和のモノ-またはポリカルボン酸とポリオールとのエステル、例えばジアクリレート類またはトリアクリレート類、例えばブタンジオールおよびエチレングリコール-ジアクリレートまたはメタクリレートおよびトリメチロールプロパン-トリアクリレート、およびアリル化合物、例えばアリルメタアクリレート、トリアリルシアヌレート、ジアリルマレエート、ポリアリルエステル、テトラアリルオキシエタン、トリアリルアミン、テトラアリルエチレンジアミン、燐酸のアリルエステルおよび/またはビニルホスホン酸誘導体がある。本発明の有利な実施態様は、水溶性ポリマー骨格および水中でLCST挙動を示す感熱性側鎖を持つマクロモノマーAで構成されそしてその水溶液があるしきい値以上で上昇するかまたは温度上昇の下でほぼ一定なままである粘度を有するポリマーに関する。本発明の別の有利な実施態様は、それの水溶液が最初のしきい温度thresholdtemperature以下では低く、この最初のしきい値温度以上では温度上昇と共に最大値に増加しそして第二のしきい値温度以上では温度の上昇と共に再び低下する粘度を有するポリマーにも関する。この関係ではポリマー溶液の粘度が最初のしきい値温度以下で、第二のしきい温度での最高の粘度の5~50、好ましは10~30であるのが有利である。本発明の同様に有利な実施態様においては、室温でも水溶液が高い粘度を有しそして熱連結thermoassociative挙動を示さないポリマーにも関する。1濃度水溶液の粘度は20,000mPas~100,000mPas、特に60,000~70,000mPasである。室温でもかゝるポリマーは水溶液、水性アルコール性溶液および水性界面活性溶液においてまたは乳化物において高いシックナー性能、良好な乳化特性および良好な分散特性を示す。更にかゝるポリマーを含む調製物は良好な透明度および高い電解安定性を示す。本発明のポリマーは遊離基共重合、例えば沈殿重合、乳化重合、溶液重合または懸濁重合によって製造される。沈殿重合が有利であり、第三ブタノール中で沈殿重合するのが特に有利である。第三ブタノール中での沈殿重合を使用することによって、ポリマーを使用するのに特に有利であるポリマーの粒度分布を達成することが可能である。ポリマー粒子の粒度分布は例えばレーザー回折またはふるい分け分析によって測定することができる。代表的な有利な粒度分布はAMPSコポリマーについてふるい分け分析することによって測定される次の粒度分布である:60.2が423μmより小さく、52.0が212μmより小さく、26.6が106μmより小さく、2.6が45μmより小さくそして26.6が850μmより大きい。重合反応は大気圧あるいは加圧あるいは減圧下に0°C~150°C、好ましくは10°C~100°Cの温度範囲で実施することができる。通例の通り、重合は保護ガス雰囲気、好ましくは窒素ガス雰囲気で実施することもできる。重合を開始するためには高エネルギー電磁線または慣用の化学重合開始剤、例えば有機過酸化物、例えばベンゾイルペルオキシド、第三ブチルヒドロペルオキシド、メチルエチルケトンペルオキシド、クメンヒドロペルオキシド、アゾ化合物、例えばアゾビスイソブチロニトリル、アゾビスジメチルバレロニトリル、および無機過酸化化合物、例えばNH42S2O8、K2S2O8またはH2O2を還元剤、例えば亜硫酸水素ナトリウムおよび硫酸鉄IIと組み合わせて、または還元成分として脂肪族または芳香族スルホン酸、例えばベンゼンスルホン酸およびトルエンスルホン酸またはこれらの酸の誘導体、例えばスルフィン酸のマンニッヒ付加物、アルデヒドおよびアミノ化合物を含むレドックス系と組み合わせて使用することができる。本発明のポリマーは水性調製物、水性アルコール性調製物および水性界面活性調製物のためのシックナーおよび分散剤として、および乳化剤、増粘作用を示す懸濁剤および乳化物および懸濁物のためのボディーング剤bodyingagentとして適している。この関係ではポリマーの混合物を使用してもよい。特にポリマーは化粧料および製剤において使用するのに適している。この関係では、このポリマーが追加的な共乳化剤を併用することなしにおよび/または追加的なボディーング剤を併用することなしに使用できることが重要である。従って共乳化剤およびボディーング剤の併用は必須ではないが、可能である。それ故に本発明は、本発明のポリマーを含む水性調製物、水性アルコール性調製物、水性界面活性調製物、乳化物または懸濁物にも関する。これらの調製物、乳化物および懸濁物は化粧料または医薬品、例えばシャンプー、シャワー調製物、シャワージェル、泡立て浴剤foambaths、ジェル、ローション、クリームおよび軟膏がある。本発明の調製物、乳化物または懸濁物は完成配合物を基準として好ましくは0.05~10重量、特に好ましくは0.1~5重量、中でも0.5~3重量の本発明のポリマーを含有している。本発明のポリマーは水性組成物または水性アルコール性組成物、例えば毛髪用ジェルのためのシックナーとして使用することができる。更に本発明のポリマーは水性界面活性調製物、例えばシャンプー、シャワー調製物、シャワージェル、泡立て浴剤等のためのシックナー、分散剤およびボディーング剤として適してる。水性界面活性組成物における本発明のポリマーのシックナー作用はポリマー側鎖および界面活性剤の協力によって強まり、ポリマー側鎖の選択によっておよび界面活性剤の選択によって制御することができる。本発明のポリマーの懸濁、分散および安定化作用はポリマー側鎖のおよび水性界面活性組成物中に不溶の液状成分、例えばシリコーン油、または不溶性成分、例えばピレチオン亜鉛の協力によって測定される。本発明の組成物は別の助剤および添加物、慣用のあらゆるアニオン系、カチオン系、双性、非イオン系および両性界面活性剤、および化粧料で慣用される他の添加物、例えば加脂剤、安定剤、生物活性成分、グリセリン、保存剤、パール剤、染料および芳香剤、溶剤、乳白剤、他のシックナーおよび分散剤、他の蛋白質誘導体、例えばゼラチン、コラーゲン加水分解物、天然および合成ポリペプチド、黄卵、レシチン、ラノリンおよびラノリン誘導体、脂肪アルコール、シリコーン、脱臭剤、角質溶解作用および角質新生作用を示す物質、酵素およびキャリヤー物質がある。更に抗菌剤を本発明の組成物に添加してもよい。本発明の組成物で使用される界面活性剤の総量は、完成組成物を基準として5~70重量、好ましくは10~40重量、特に好ましくは12~35重量である。挙げることのできるアニオン系界面活性物質には以下のものがある:C10~C20アルキルおよびアルキレンカルボキシレート、アルキルエーテルカルボキシレート、脂肪アルコールスルファート類、脂肪アルコールエーテルスルファート類、アルカンスルホナート類およびヒドロキシアルカンスルホナート類、オレフィンスルホナート類、イセチオナート類のアシルエステル、α-スルホ脂肪酸エステル、アルキルベンゼンスルホナート類、アルキルフェノールグリコールエーテルスルホナート類、スルホコハク酸塩類、スルホコハク酸モノエステルおよびジエステル、脂肪アルコールエーテルホスファート類、蛋白質脂肪酸縮合生成物、アルキルモノグリセリドスルファートおよびスルホナート類、アルキルグリセリドエーテル-スルホナート類、脂肪酸メチルタウリド類、脂肪酸サルコシナート類、スルホリシノレート類、アシルグルタマート類がある。これらの化合物およびその混合物は水溶性または水分散性塩の状態、例えばナトリウム、カリウム、マグネシウム、アンモニウム、モノ-、ジ-およびトリエタノールアンモニウムおよび類似のアルキルアンモニウム塩の状態で使用される。本発明の組成物中のアニオン系界面活性剤の重量割合は好ましくは7~30重量、好ましくは10~25重量、特に好ましくは12~22重量である。適するカチオン系界面活性剤には例えば第四アンモニウム塩、例えばジC10~C24アルキルジメチルアンモニウムクロライドまたは-ブロマイド、好ましくはC12~C18アルキルジメチルアンモニウムクロライドまたは-ブロマイド;C10~C24アルキルジメチルエチルアンモニウムクロライドまたはブロマイド;C10~C24アルキルトリメチルアンモニウムクロライドまたはブロマイド、好ましくはセチルトリメチルアンモニウムクロライドおよびブロマイドおよびC20~C22アルキルトリメチルアンモニウムクロライドまたはブロマイド;C10~C24アルキルジメチルベンジルアンモニウムクロライドまたはブロマイド、好ましくはC12~C18アルキルジメチルベンジルアンモニウムクロライド;N-C10~C18アルキルピリジニウムクロライドまたはブロマイド、好ましくはN-C12~C16アルキルピリジニウムクロライドまたはブロマイド;N-C10~C18アルキルイソキノリニウムクロライド、ブロマイドまたはモノアルキルスルファート;N-C12~C18アルキルポリオールアミノホルミルメチルピリジニウムクロライド;N-C12~C18アルキル-N-メチルモルホリニウムクロライド、ブロマイドまたはモノアルキルスルファート;N-C12~C18アルキル-N-エチルモルホリニウムクロライド、ブロマイドまたはモノアルキルスルファート;C16~C18アルキルペンタオキシエチルアンモニウムクロライド;ジイソブチルフェノキシエトキシエチルジメチルベンジルアンモニウムクロライド;N,N-ジエチルアミノエチルステアリルアミドおよび-オレイルアミドと塩酸、酢酸、乳酸、クエン酸、燐酸との塩;N-アシルアミノエチル-N,N-ジエチル-N-メチルアンモニウムクロライド、ブロマイドまたはモノアルキルスルファートおよびN-アシルアミノエチル-N,N-ジエチル-N-ベンジルアンモニウムクロライド、ブロマイドまたはモノアルキルスルファートがある。ただしアシル基は好ましくはステアリルまたはオレイルである。本発明の組成物中のカチオン系界面活性剤の重量割合は、好ましくは1~10重量、特に好ましくは2~7重量、中でも3~5重量である。洗浄物質として使用できる適する非イオン系界面活性剤の例には以下のものがある:脂肪アルコールエトキシレートアルキルポリエチレングリコール、アルキルフェノールポリエチレングリコール類;アルキルメルカプタンポリエチレングリコール類;脂肪アミンエトキシレート類アルキルアミノポリエチレングリコール類;脂肪酸エトキシレート類アシルポリエチレングリコール類;ポリプロピレングリコールエトキシレート類PluronicsR;脂肪酸アルキロールアミド類脂肪酸アミドポリエチレングリコール類;N-アルキル,N-アルコキシポリヒドロキシ脂肪酸アミド類、蔗糖エステル類;ソルビトールエステル類およびポリグリコールエーテル類。本発明の組成物中の非イオン界面活性剤の重量割合は1~20重量、好ましくは2~10重量、特に好ましくは3~7重量である。有利な両性界面活性剤には以下のものがある:アルカリ金属塩およびモノ-、ジ-およびトリアルキルアンモニウム塩としてのN-C12~C16アルキル-β-アミノプロピオナート類およびN-C12~C16アルキル-β-イミノジプロピオナート類;N-アシルアミノアルキル-N,N-ジメチルアセトベタイン、好ましくはN-C8~C18アシルアミノプロピル-N,N-ジメチルアセトベタイン;C12~C18アルキルジメチルスルホプロピルベタイン;イミダゾーリンをベースとする両性界面活性剤登録商標MiranolR、SteinaponR好ましくは1-β-カルボキシメチルオキシエチル-1-カルボキシメチル-2-ラウリルイミダゾーリニウムのナトリウム塩;アミンオキシド類、例えばC12~C18アルキルジメチルアミンオキシド、脂肪酸アミドアルキルジメチルアミンオキシド。本発明の組成物中の両性界面活性剤の重量割合は好ましくは0.5~20重量、特に好ましくは1~10重量である。更にアルキルベタイン類、アルキルアミドベタイン類、アミノプロピオナート類、アミノグリシナート類、イミダゾリウムベタイン類およびスルホベタイン類、アミンオキシド類および脂肪酸アルカノールアミド類またはポリヒドロキシアミド類の群から選択される泡立て共界面活性剤を本発明に従う組成物で使用することができる。本発明の組成物中の有利な界面活性剤はラウリルスルファート、ラウレスlaurethスルファート、ココアミドプロピルベタイン、ナトリウム-ココイルグルタマート、二ナトリウム-ラウレスlaurethスルホスクシナートおよびココナッ脂肪酸ジエタノールアミドがある。本発明の調製物は化粧料において慣用の別の添加物、例えば加脂剤、安定剤、生物活性成分、グリセリン、保存剤、パール剤、染料および香料、溶剤、乳白剤、シックナーおよび分散剤、および蛋白質誘導体、例えばゼラチン、コラーゲン加水分解物、天然および合成のポリペプチド類、卵黄、レシチン、ラノリンおよびラノリン誘導体、脂肪アルコール、シリコーン、脱臭剤、角質溶解作用および角質新生作用を示す物質、酵素およびキャリヤー物質がある。更に抗菌剤を本発明の組成物に添加してもよい。加脂剤としては例えばポリエトキシレート化ラノリン誘導体、レシチン誘導体、ポリオール脂肪酸エステル、モノグリセリド類および脂肪酸アルカノールアミド類の様な物質を使用することができ、後者は泡立ち安定剤としても役立つ。油脂の代表的な例にはグリセリド類があり、有利なワックスは中でもミツロウ、パラフィンワックスまたは微晶ワックス、親水性ワックス、場合によっては例えばセチルステアリルアルコールとの組合せもある。使用できる安定剤には脂肪酸の金属塩、例えばステアリン酸マグネシウム、-アルミニウムおよび/または-亜鉛がある。生物活性成分とは例えば植物抽出物およびビタミン錯体を意味する。適する保存剤には例えばフェノキシエタノール、ホルムアルデヒド溶液、パラベン類、ペンタンジオールまたはソルビン酸がある。適するパール剤には例えばグリコールジステアリン酸エステル、例えばエチレングリコールジステアレートがあるが、脂肪酸モノグリコールエステルもある。使用できる染料は化粧料の目的で推奨される適した物質である。別のシックナーとしては塩化ナトリウム、塩化カリウム、塩化アンモニウム、硫酸ナトリウム、脂肪酸アルキロールアミド類、セルロース誘導体、例えばヒドロキシエチルセルロース、グアガム、ポリビニルアルコール、ポリビニルピロリドン、ヒドロキシプロピルグアガム、澱粉および澱粉誘導体および天然ゴム、カルボキシビニルポリマー類、例えばCarbopol934、940、941、956、980、981、1342、1382、炭素原子数14~22、好ましくは炭素原子数16~22の脂肪酸のエチレングリコールエステル、特に好ましくはモノ-およびジエチレングリコールステアレートがある。ステアリン-モノエタノールアミド、ステアリン-ジエタノールアミド、ステアリン-イソプロパノールアミド、ステアリン-モノエタノールアミドステアレート、ステアリルステアレート、セチルパルミテート、グリセリンステアレート、ステアラミドジエタノールアミドジステアレート、ステアラミドモノエタノールアミドステアレート、N,N-ジヒドロカルビル-C12~C22-、特にC16~C18-アミド安息香酸およびそれの可溶性塩、N,N-ジC16~C18-アミド安息香酸およびそれの誘導体がある。分散剤は完成組成物を基準として好ましくは0.5~10重量、特に好ましくは0.5~5重量、中でも1~4重量の濃度で使用される。組成物の所望の粘度は水および/または有機溶剤の添加によってまたは有機溶剤とシックナーの組合せを添加することによって調製できる。原則として適する有機溶剤はあらゆる一価または多価アルコールである。炭素原子数1~4のアルコール、例えばエタノール、プロパノール、イソプロパノール、n-ブタノール、イソブタノール、t-ブタノール、グリセリンおよび上記のアルコールの混合物を使用するのが有利である。他の種類の有利なアルコールには2000以下の相対分子質量を有するポリエチレングリコールがある。特に200~600の相対分子質量を有するポリエチレングリコールを45重量までの量で使用するのが有利であり、中でも400~600の相対分子質量を有するポリエチレングリコールを5~25重量の量で使用するのが特に有利である。他の適する溶剤に例えばトリアセチングリセリントリアセテートおよび1-メトキシ-2-プロパノールがある。適するキャリヤー材料は植物油、天然および水素化油、ワックス、脂肪、水、アルコール、ポリオール、グリセリン、グリセリド、液状パラフィン、液状脂肪アルコール、ステロール、ポリエチレングリコール、セルロースおよびセルロース誘導体がある。使用できる殺菌有効成分にはケトコナゾール、オキシコナゾール、ビホナーゾール、ブトコナゾール、クロコナゾール、クロトリマゾール、エコナゾール、エニルコナゾール、フェンチコナゾール、イソコナゾール、マイコナゾール、サルコナゾール、チオコナゾール、フルコナゾール、イトラコナゾール、テルコナゾール、ナフチフィンnaftifineおよびテルビナフィンterbinafineがある。シリコーン、ポリアルキルシロキサン、ポリアルキルアリールシロキサン、ポリエーテルシロキサンコポリマー、例えば米国特許第5,104,645号明細書およびそこで引用された刊行物に記載されている如きものも本発明の組成物のケア作用を改善する。本発明の組成物は慣用のセラミド類、疑似セラミド類、脂肪酸N-アルキルポリヒドロキシアルキルアミド類、コレステロール、コレステロール脂肪酸エステル類、脂肪酸類、トリグリセリド類、セレブロシド類、ホスホリピド類および類似の物質と混合してもよい。本発明のポリマーは乳化剤、安定剤および/またはボディーング剤として乳化物中で使用できる。特に架橋したポリマーがこの目的に適している。乳化物は水/油-型乳化物でも油/水-型乳化物でもよい。乳化物中での本発明のポリマーの乳化、安定化および/または増粘作用はポリマー側鎖を互いに組み合わせることによっておよびポリマー側鎖と疎水性油成分とを相互作用させることによって生じたりまたは増強される。乳化剤、シックナーおよび油性物質が多量に組み入れられた乳化物の非水性物の割合は一般に5~95重量、好ましくは15~75重量である。これは乳化物が5~95重量、好ましくは25~85重量の水を含有していてもよいことを意味している。これは比較的に低い粘度のローションを製造するかまたは高い粘度のクリームおよび軟膏を製造するかに依存している。乳化物はスキンケア組成物、例えばデイクリームー、ナイトクリーム、ケアクリーム、栄養クリーム、ボディーローション、軟膏等として使用できるしおよび他の助剤および添加物として油性物質、共乳化剤、加脂剤、脂肪、ワックス、安定剤、生物活性成分、グリセリン、保存剤、染料および香料を含有していてもよい。適する油性物質には例えば炭素原子数6~18、好ましくは8~10のゲルベアルコール、直鎖状C6~C13脂肪酸と直鎖状C6~C20脂肪アルコールとのエステル、枝分かれしたC6~C13カルボン酸と直鎖状C6~C20脂肪アルコールとのエステル、直鎖状C6~C18脂肪酸と枝分かれしたアルコール、特に2-エチルヘキサノールとのエステル、直鎖状のおよび/または枝分かれした脂肪酸と多価アルコール例えば二量体ジオールまたは三量体ジオールおよび/またはゲルベアルコールとのエステル、C6~C10脂肪酸を基礎とするトリグリセリド類、植物油、枝分かれした第一アルコール、置換されたシクロヘキサン類、ゲルベカルボナート類、ジアルキルエーテルおよび/または脂肪族または芳香族炭化水素がある。乳化物の非水性成分割合中の油性物質の割合は5~95重量、好ましくは15~75重量である。適する非イオン性nonionogenic共乳化剤には0~30モルのエチレンオキシドおよび/または0~5モルのプロピレンオキシドと炭素原子数8~22の直鎖状脂肪族アルコール、炭素原子数12~22の脂肪酸、アルキル基中炭素原子数8~15のアルキルフェノールおよびソルビタンまたはソルビトールエステルとの付加生成物;0~30モルのエチレンオキシドとグリセリンとの付加生成物のC12~C18-脂肪酸モノ-およびジエステル;炭素原子数6~22の飽和および不飽和脂肪酸のグリセリンモノ-および-ジエステルおよびソルビタンモノ-および-ジエステルおよび場合によってはそれのエチレンオキシド付加生成物;15~60モルのエチレンオキシドとひまし油および/または水素化ひまし油との付加生成物;ポリオールおよび特にポリグリセリンエステル、例えばポリグリセリンポリリシノレートおよびポリグリセリンポリ-12-ヒドロキシステアレートがある。これらの種類の二種以上の化合物の混合物も適している。適するイオン性共乳化剤には例えばアニオン性乳化剤、例えば燐酸モノ-、ジ-またはトリエステルがあるが、カチオン性乳化剤、例えばモノ-、ジ-およびトリアルキルクワットquatsおよびそれのポリマー誘導体がある。水性のまたは溶剤含有の乳化物または懸濁物の流動性を調整するために、沢山の色々な系が専門文献に掲載されている。公知の例にはセルロースエーテル類および他のセルロース誘導体例えばカルボキシメチルセルロース、ヒドロキシエチルセルロース、ゼラチン、澱粉および澱粉誘導体、アルギン酸ナトリウム、脂肪酸ポリエチレングリコールエステル、寒天、トラガカントtragacanthまたはデキストリンがある。使用される合成ポリマーは色々な物質、例えばポリビニルアルコール、ポリアクリルアミド、ポリビニルアミド、ポリスルホン酸、ポリアクリル酸、ポリアクリル酸エステル、ポリビニルピロリドン、ポリビニルメチルエーテル、ポリエチレンオキシド、無水マレイン酸とビニルメチルエーテルとのコポリマー、およびそれらの種々の塩およびエステルを含めた上述の化合物の種々の混合物およびコポリマーがある。これらのポリマーは所望通り架橋していても未架橋でもよい。乳化物は公知の方法で、例えば加熱、加熱/冷却またはPIT乳化によって製造することができる。本発明のポリマーは農作物保護剤の配合にも使用できる。この用途分野では近年新規の活性成分配合物の開発の際に再考されて来た。最先端にある新規の活性成分の研究はされていないが、農作物の表面の公知の有効成分の性能を向上させるための補助薬の研究がされてきた。これらの助剤の添加はその助剤を含まない配合物に比較してあらゆる配合物の性能を維持したまま、使用される活性物質の量を減らすことを可能とする。非極性となる様に変性された水溶性高分子電解質は存在する活性成分溶液の粘度を一方では増加させ、このことが葉の表面からのはじきを遅くしそして葉への接触時間を延ばし、そしてもう一方では非極性側鎖基が葉の同様に非極性の表面への吸着を強める作用をする。本発明を以下の実施例および使用例によって更に詳細に説明するが、本発明はこれらに制限されない。実施例および使用例:1マクロモノマーの製造a変法1:グリシジルメタクリレート攪拌機、内部温度気計および還流冷却器を備えた1Lの三つ首フラスコに600gのGenapolT-250を最初に導入し、75gのグリシジルメタクリレートを添加する。次に反応混合物を100°Cに2時間加熱しそして過剰のグリシジルメタクリレートを減圧下に留去する。得られるマクロモノマーは更に精製することなしに重合に使用することができる。b変法2:遊離のメタアクリル酸攪拌機、内部温度計および還流冷却器を備えた1Lの三つ首フラスコに500gのGenapolUD-070を最初に導入し、100gのメタアクリル酸および触媒としてのp-トルエンスルホン酸を添加する。次いで反応混合物を2時間還流しそして過剰の酸および生じる反応水を減圧下に留去する。得られるマクロモノマーを更に精製することなしに重合に使用することができる。c変法3:メタアクリル酸のハロゲン誘導体攪拌機、内部温度計および還流冷却器を備えた1Lの三つ首フラスコに第一アミノ末端基を持つ500gのGenapolUD-070を最初に導入し、110gのメタアクリル酸塩化物および50gの炭酸ナトリウムを添加する。次いで反応混合物を2時間還流する。CO2の発生の停止は変性反応の終了を示している。過剰の酸クロライドを減圧下に留去する。メタアクリルアミド末端基を持つ得られるマクロモノマーは更に精製することなしに重合に使用することができる。d変法4:メタアクリル酸のエステル攪拌機、内部温度計およ77び還流冷却器を備えた1Lの三つ首フラスコに500gのGenapolLA-090を最初に導入し、100gのメチルメタアクリレートおよび20gのチタン-テトライソプロポキシドを添加する。次に反応混合物を2時間還流させる。生じるアルコールを留去した後に、残留するエーテルを減圧下に留去する。メタアクリル酸末端基を持つ得られる巨大モノマーは更に精製することなしに重合に使用することができる。2重合第三ブタノール中での沈殿法によって本発明の側鎖ポリマーを製造するための一般的な重合法:還流冷却器、ガス用導管、内部温度計および攪拌機を備えた2LのクイックフィットQuickfit-フラスコに500mLの第三ブタノールを最初に導入し、計算量のAMPSを添加する。次いでこの混合物をNH3の導入によって中和しそして1の所に記載した様にして製造されたLCST側鎖二種以上の異なる種類も可能であるを反応混合物に添加する。他のコモノマーが必要な場合には、次いでこれらを中和後に反応混合物に添加してもよい。この混合物をN2またはアルゴンの如き不活性ガス雰囲気で60°Cの内部温度にした後に、AIBNを開始剤として添加し、重合反応を開始する。数分後に、製造された生成物の沈殿物を得る。この混合物を2時間還流させ、次いでポリマーを吸引濾過器の使用によって溶剤から分離し、減圧下で乾燥する。この操作は一般に以下に記載の重合反応の全てに使用できる。シックナー特性を持つ側鎖ポリマー:1.0濃度での粘度蒸留H2O;55,000mPasブルックフィールド、スピンドル70.5濃度での粘度蒸留H2O;19,000mPasブルックフィールド、スピンドル71.0濃度での粘度蒸留H2O;1,500mPasブルックフィールド、スピンドル50.5濃度での粘度蒸留H2O;400mPasブルックフィールド、スピンドル5比較例1:比較例1は、粘度上昇viscosificationが開始する温度および効果の強さに影響を及ぼし得る温度を示している図1。使用されるポリマーは実施例6、7および8に基づくものである。更にヨーロッパ特許B第0,583,814号明細書のポリマーを再生する。これは実施例1.3からのpAMPS/1.2-POE5である。図1は水溶液状態のポリマーの粘度を示している。図1は粘度の最大が色々な温度の所にあることを示しており、実施例6では120°Cの所に、実施例7では140°Cの所にそして実施例8では200°C以上の所にある。pAMPS/1.2-POE5は200°Cの所にその極大温度を有している。更に使用濃度はpAMPS/1.2-POE5の場合よりも著しく低い図1。本発明のポリマーが側鎖のアルキル基の疎水性相互作用のために室温でも基本粘度を示すことも明らかである。pAMPS/1.2-POE5はかゝる基本粘度を生じない。更に本発明のポリマーは、熱関連効果の幅が制御可能であるという事実に特徴がある。以下の二つの実施例はポリマー中の異なる側鎖の混合物の影響実施例18および異なるポリマーの混合物の影響実施例19を示している。実施例18:この実施例は実施例9のポリマーについての色々な温度での粘度の展開を示している。ポリマー内の種々の側鎖枝sidearmsを使用する図2。実施例19:図3は温度の関数として粘度がどの様に変化するかを示している。実施例10.1~10.3は実施例6および実施例7からのポリマーの異なる混合比を示している。熱関連効果の幅および強度は混合比によって調整できる。油性乳化物の例:試験用乳化物を40°C、45°Cおよび50°Cで90日間貯蔵する。3種類の異なる油混合物をいずれの場合にも使用する。これらの油混合物は次の組成を有している:混合物I:パラフィン油、低粘度50パルミチン酸イソプロピルアルコール30大豆油20混合物II:CetiolV25スクワラン25Myritol31825パルミチン酸イソプロピルアルコール25混合物III:大豆油50アーモンド油20アボガド油20ホホバ油10評点:1=乳化剤効果なし2=2または3つの相に分離した3=クリーム状物油または水クリーム状物、それら相互の間は均一に乳化4=水が分離、クリーム状物なし、油が分離せず5=油が分離、クリーム状物なし、水が分離せず6=クリーム状物7=殆どクリーム状物が見当たらない8=実質的に満足9=完全に均一な乳化物乳化指数:4.1~5.0=非常に良好3.1~4.0=良好2.1~3.0=平均1.1~2.0=悪い0~1.0=非常に悪い本発明の未架橋ポリマーを含有する試験用乳化物:この安定性試験は本発明の未架橋ポリマーが追加的なボディーング剤と組合せて安定な乳化物を生ぜしめることを示している。本発明の架橋ポリマーを含有する試験用乳化物:この安定性試験は本発明の架橋ポリマーがボディーング剤としても非常に良好な乳化特性を有する乳化剤としても作用することを示している。安定な乳化物は追加的共乳化剤なしでもおよび追加的ボディーング剤なしでも得られる。調製物例全てのデータが重量実施例41:O/W-型スキンミルク組成:A実施例2のポリマー0.50鉱油、低粘度5.00RMiglyol812DynamitNobel4.00カプリル酸/カプリン酸トリグリシジルパルミチン酸イソプロパノール6.00大豆油3.00ホホバ油2.00BRAristoflexAVCClariant30AMPS/VIFAコポリマーCRHostaponKCGClariant1.00ココイルcocoylグルタミン酸ナトリウム水足して100とする量グリセリン3.00水酸化ナトリウム10水溶液1.20D芳香剤0.30製造:I:BをA中に攪拌混入し、Cを添加しそして良く攪拌する。II:DをI中に攪拌混入する。III:乳化物を均一化する。実施例42:O/W-型スキンミルク組成:A実施例1のポリマー0.50パルミチン酸イソプロパノール4.00アモンド油4.00小麦麦芽油1.00RCetiolSNHenkel8.00セテアリルイソノナナートBRAristoflexAVCClariant0.30AMPS/VIFAコポリマーC水足して100とする量D芳香剤0.30製造:I:AとBとを混合し、次いでCを添加する。II:DをI中に攪拌混入する。III:乳化物を均一化する。実施例43:O/W-型日焼け用ミルク組成:A実施例1のポリマー1.00パルミチン酸イソプロパノール5.00RCetiolSNHenkel4.00セテアリルイソノナナート大豆油4.00RMiglyol812DynamitNobel3.00カプリル酸/カプリン酸トリグリセリドホホバ油3.00小麦麦芽油1.00DRAQUAMOLLINBC粉末、高濃度Clariant0.10エチレンジアミン四酢酸ナトリウム塩クエン酸10濃度0.30水68.80グリセリン3.00ALLANTONClariant0.20保存剤足りるだけの量Eエタノール1.50香料油0.30製造:I:均一になるまで成分Aを攪拌する。II:約35°CでDをI中に攪拌混入する。III:乳化物を均一化する。水/油-型調製物の例:実施例45:W/O-型クリーム組成:ARHOSTACERINDGIClariant4.00ポリグリセリル-2-セスキイソステアレートミツロウ2.00実施例18のポリマー1.5鉱油、低粘度5.0ワセリン10.00RCetiolVHenkelKGaA5.00オレイン酸デシルB1,2-プロピレングリコール3.00水69.10保存剤足りるだけの量C芳香剤0.40製造:I:80°CでAを溶融する。II:Bを80°Cに加熱する。III:IIをIに攪拌混入する。IV:冷めるまで攪拌する。V:35°CでCをIVに加える。界面活性調製物の例:実施例46:ボディ洗剤組成ARGENAPOLLRO液Clariant4.00ラウレスLaureth硫酸ナトリウムB芳香剤0.30C水52.70染料足りるだけの量保存剤足りるだけの量RGENAGENLDAClariant6.00ラウロアムホ二酢酸二ナトリウムクエン酸足りるだけの量D実施例6のポリマー1.00製造:I:BをA中に攪拌混入する。II:Cの成分をIに相前後して添加する。III:pHを5.5に調整する。IV:DをII中に混入して粘度を調製する。実施例47:ベビーシャンプー組成A水60.70RGENAPOLZRO液Clariant25.00ラウレスLaureth硫酸ナトリウムRHOSTAPONCLGClariant8.00ラウロイルグルタミン酸ナトリウムRGENAPOLSBEClariant5.00ラウレスLaurethスルホコハク酸二ナトリウム芳香剤0.30染料溶液足りるだけの量保存剤足りるだけの量B実施例4のポリマー1.00製造:I:BをAに溶解する。II:必要な場合にはpH調整する。実施例48:フケ取りシャンプー、透明組成AROCTOPIROXClariant0.50ピロコトンオラミンPiroctoneOlamineB水10.00CRGENAPOLLRO液Clariant30.00ラウレスLaureth硫酸ナトリウムDRBelsilDMC6032WackerChemie1.50ジメチコン-コポリオールアセテート芳香剤0.30ERALLANTOINClariant0.30F水46.40G染料溶液足りるだけの量PanthenolHoffmannLaRoche1.00RGENAGENCABClariant8.00コカミドプロピルベタインH実施例7のポリマー1.10製造:I:AをBと混合する。II:CをI中で、透明な溶液状態になるまで攪拌する。III:Iに相前後してDの各成分を添加する。IV:EをF中に加温下に混入攪拌し、次いでI中で攪拌する。V:Gの各成分をIに相前後して添加する。VI:必要な場合にはpHを調整する。VII:I中にHを攪拌混入することによって粘度を調整する。実施例49:フケ取りシャンプー、真珠色組成A水38.7BRHOSTAPONSCI-65Clariant3.00ナトリウムーココイルイセチオナートCRGENAPOLLRO液Clariant35.00ラウレスLaureth硫酸ナトリウムRHOSTAPONKCGClariant5.00ココイルグルタミン酸ナトリウムRBelsilDMC6032Wacker1.00ジメチコン-コポリオールアセテート芳香剤0.30RGENAGENCABClariant9.00コカミドプロピルベタインRGENAPOLTSMClariant4.00PEG-3ジステアレートおよびラウレスLaureth硫酸ナトリウムMerquat5500.50Polyquaternim-7ZincOmadineFPSOlinZincPyrithione48濃度2.50実施例9.1のポリマー1.00染料溶液足りるだけの量保存剤足りるだけの量製造:I:80°CでBをAに溶解する。II:約35°Cに冷却した後に、Cの各成分を相前後して添加する。ジェルの例:実施例50:湿分調整性のあるヘアジェル組成A水92.00パンテノール1.50UVAsorbS50.05ベンゾフェノン-4染料溶液足りるだけの量保存剤足りるだけの量BREmulsogenHCO040Clariant0.50PEG-40水素化ひまし油足りるだけの量香料C実施例3のポリマー2.00DGafquat755NISP2.50Polyquaternium-11製造:I:Aの各成分を互いに混合する。II:Bの各成分を互いに混合しそしてIに添加する。III:成分CをDにそしてIに添加する。実施例51:強い保持力のあるヘアジェル組成A水91.50PVPK-30ISP4.00PVPパンテノール0.50UVAsorbS50.05ベンゾフェノン-4染料溶液足りるだけの量保存剤足りるだけの量BAbilB8851Goldschmidt1.00ジメチコンコポリオールREmulsogenHCO040Clariant0.50PEG-40水素化ひまし油足りるだけの量香料C実施例3のポリマー2.50製造:I:Aの各成分を互いに混合する。II:Bの各成分をIに添加する。III:成分CをIに添加する。"